(57)【要約】      （修正有）【課題】膜はがれを抑制したダイヤモンドライクカーボン（ＤＬＣ）の摺動用部材の提供。【解決手段】基材１と摺動部を有し、前記摺動部が摺動面を有する摺動用部材であって、前記摺動面は第一の摺動面２と第二の摺動面３を有し、第一の摺動面２はＤＬＣであり、第二の摺動面３は温度２５℃湿度４５％において前記ＤＬＣよりも摩擦係数が高い材料であり、摩擦係数が０．１２以下とすることで、摺動面においてＤＬＣが離間している状態でも離間しあうＤＬＣの間に別の部材が設けられることで、摺動用部材が低摩擦であることを損なわずＤＬＣのみならず別の部材も基材からはがれない摺動用部材。摺動用部材は円筒状、円柱状又はシート状であっても良い摺動用部材。第２の摺動面の材料がＷＳ２、ＭｏＳ２、ＢＮ、ＰＯＭ、ＰＥ又はＰＰＳの少なくともいずれかである摺動用部材。【選択図】図１
2016164307.tif 000002
【特許請求の範囲】
【請求項１】
摺動面を有する摺動用部材であって、
前記摺動面は第一の摺動面と第二の摺動面を有し、前記第一の摺動面はダイヤモンドライクカーボンであり、
温度２５℃湿度４５％において前記第二の摺動面は前記ダイヤモンドライクカーボンよりも摩擦係数が高い材料であり、前記摺動用部材の摩擦係数が０．１２以下であることを特徴とする摺動用部材。
【請求項２】
前記摺動用部材は円柱状であり、前記摺動面は柱面であることを特徴とする請求項１に記載の摺動用部材。
【請求項３】
前記摺動用部材は円筒状であり、前記摺動面は筒の内側であることを特徴とする請求項１に記載の摺動用部材。
【請求項４】
前記摺動用部材はシート状であることを特徴とする請求項１に記載の摺動用部材。
【請求項５】
前記摺動用部材は前記第一の摺動面を複数有し、前記複数の第一の摺動面はストライプ状、ドット状の少なくともいずれかに配置されていることを特徴とする請求項１に記載の摺動用部材。
【請求項６】
前記複数の第一の摺動面はピッチ間隔が１μｍ以上１ｍｍ以下であることを特徴とする請求項５に記載の摺動用部材。
【請求項７】
前記第二の摺動面の前記材料の摩擦係数は温度２５℃湿度４５％において
０．１２以上０．３０以下であることを特徴とする請求項１に記載の摺動用部材。
【請求項８】
前記第二の摺動面の前記材料はＭｏＳ２、ＷＳ２、ＢＮ、ＰＯＭ、ＰＥ、ＰＰＳの少なくともいずれかであることを特徴とする請求項７に記載の摺動用部材。
【請求項９】
前記第二の摺動面の前記材料はＭｏＳ２、ＷＳ２の少なくともいずれかであることを特徴とする請求項８に記載の摺動用部材。
【請求項１０】
請求項１に記載の摺動用部材と、前記摺動用部材の前記摺動面に接する被摺動体と、前記摺動用部材と前記摺動用部材の前記摺動面に接する前記被摺動体の少なくともいずれか一方を駆動する駆動手段を有する摺動装置。
【請求項１１】
前記駆動は、前記摺動用部材と前記摺動用部材の前記摺動面に接する前記被摺動体を相対的に往復、回転の少なくともいずれか一方させることを特徴とする請求項１０に記載の摺動装置。
【請求項１２】
前記被摺動体はＳＵＳ、ＳＵＪ２、ニッケルめっきされた部材のいずれかであることを特徴とする請求項１０に記載の摺動装置。
【請求項１３】
前記摺動用部材は、前記摺動面において接する被摺動体と摺動するための部材であることを特徴とする請求項１乃至９のいずれか一項に記載の摺動用部材。
【請求項１４】
前記摺動は、前記摺動用部材と前記摺動用部材の前記摺動面に接する前記被摺動体を相対的に往復、回転の少なくともいずれか一方させる運動であることを特徴とする請求項１３に記載の摺動用部材。
【請求項１５】
前記被摺動体はＳＵＳ、ＳＵＪ２、ニッケルめっきされた部材のいずれかであることを特徴とする請求項１３に記載の摺動用部材。
【請求項１６】
請求項１０に記載の摺動装置を、画像を記録する記録媒体を搬送する給紙駆動部、画像を転写する画像駆動部、画像を定着させる定着駆動部のいずれかに有することを特徴とする電子写真方式の画像形成装置。
【発明の詳細な説明】
【技術分野】
【０００１】
本発明は摺動面にダイヤモンドライクカーボン（以下ＤＬＣと記す）を有する摺動用部材、それを有する摺動装置に関する。
【背景技術】
【０００２】
オイルやグリースを用いなくても低摩擦を示す自己潤滑性材料が知られている。中でもＤＬＣは硬質材でありながら相手の部材を傷つけない。
【０００３】
ＤＬＣはダイヤモンド構造（ｓｐ３混成）とグラファイト構造（ｓｐ２混成）とが混在するアモルファスカーボンである。高硬度であるダイヤモンドの特性と、低せん断性であるグラファイトの特性を併せ持つ材料である。
【０００４】
特許文献１は摩擦接触面の耐摩耗性の向上を図るべくＤＬＣ膜を分割しセグメントとして基材に成膜することを開示している。
【先行技術文献】
【特許文献】
【０００５】
【特許文献１】特開２０１３−５３３４０号公報
【発明の概要】
【発明が解決しようとする課題】
【０００６】
ＤＬＣは基材との密着性が弱い。特許文献１は摩擦接触面の耐摩耗性の向上を図るものであるが、ＤＬＣをセグメント化すると、ＤＬＣ同士は離間して配置されることになり、その結果被摺動体と接触する際の面圧は離間していない場合よりも高くなる。ＤＬＣ同士が離間して配置されると、ＤＬＣは摩耗しやすくなるし、あるいは基板から剥離しやすくなる。
【０００７】
本発明は摺動用部材として摺動面にＤＬＣを有した状態でも摺動面のＤＬＣにかかる面圧を軽減することができる摺動用部材を提供する。
【課題を解決するための手段】
【０００８】
よって本発明は、基材と摺動部を有し、前記摺動部が摺動面を有する摺動用部材であって、前記摺動面は第一の摺動面と第二の摺動面を有し、前記第一の摺動面はダイヤモンドライクカーボンであり、温度２５℃湿度４５％において前記第二の摺動面は前記ダイヤモンドライクカーボンよりも摩擦係数が高い材料であり、前記摺動用部材の摩擦係数が０．１２以下であることを特徴とする摺動用部材を提供する。
【発明の効果】
【０００９】
本発明により、摺動面においてＤＬＣが離間している状態でも離間しあうＤＬＣの間に別の部材が設けられることで、摺動用部材が低摩擦であることを損なわずＤＬＣのみならず別の部材も基材からはがれない摺動用部材を提供することができる。
【図面の簡単な説明】
【００１０】
【図１】第一の実施の形態に係る摺動用部材を示す模式図。
【図２】第２の実施の形態に係る摺動用部材を示す模式図。
【図３】実施例および比較例の、摩擦係数の経時変化を示すグラフ。
【図４】電子写真方式を利用した３Ｄプリンタの構成を模式的に示す図。
【発明を実施するための形態】
【００１１】
（第一の実施の形態）
本発明に係る第一の実施の形態は、第一の摺動面はダイヤモンドライクカーボンであり、温度２５℃湿度４５％において第二の摺動面はダイヤモンドライクカーボンよりも摩擦係数が高い材料である摺動用部材に関する。
【００１２】
摺動用部材は摺動面が第一の摺動面と第二の摺動面を有している。
【００１３】
第二の摺動面は基板上の、第一の摺動面が設けられていない領域に配置されている。
【００１４】
摺動とは、２つの部材が接した状態で相対移動する運動を指す。本実施形態において摺動用部材は、それ自体が動くことが摺動運動である場合と、それ自体は動かずに相手方の部材が運動することで、言い換えればそれ自体は摺接した状態で摺動運動している場合の両方を含む。
【００１５】
図１は本実施の形態に係る摺動用部材を示す模式図である。図中Ａは円柱状（左図）と円筒状（右図）の摺動面にＤＬＣがストライプ状に配置されている状態を示し、図中ＢはＤＬＣがドット状に配置されている状態を示す。これらは摺動用部材が第一の摺動面を複数有していることを指す。
【００１６】
第一の実施の形態において、第一の摺動面は複数存在し、第一の摺動面同士が離間している領域に第二の摺動面が配置されている。
【００１７】
図１Ａの左側図において、基材は円柱状である。その外表面である柱面にＤＬＣである第一の摺動面２と第二の摺動面３が配置されている。第一の摺動面は複数がストライプ状に離間して配置されている。第二の摺動面３は、離間しあう第一の摺動面の間に配置され、第二の摺動面３が有する材料がＤＬＣと接している。摺動用部材は図示するように回転し不図示の被摺動体と接して摺動する。
【００１８】
図１Ａの右側図において、基材は円筒状である。円筒の基材１の内側の面に第一の摺動面２と第二の摺動面３が配置されている。それ以外は図１Ａの左側図と同じである。摺動用部材は図示するように回転し不図示の被摺動体と接して摺動する。
【００１９】
図１ＢはＤＬＣがドット状に配置されており、左側図も右側図もそれ以外は図１Ａと同様である。
【００２０】
第二の摺動面が有する部材は摩擦係数がＤＬＣのそれよりも高い部材である。例えば第一の摺動面が有するＤＬＣの摩擦係数は０．１２以上０．２０以下である。
【００２１】
摩擦係数は温度２５℃湿度４５％における値である。たとえば図１に示す摺動用部材の表面をプローブをあてて摩擦係数を測定することができる。この場合、第一の摺動面のみをプローブが通過している際の摩擦係数は第一の摺動面の摩擦係数ということができ、第二の摺動面のみをプローブが通過している際の摩擦係数は第二の摺動面の摩擦係数ということができる。第二の摺動面の摩擦係数は０．１２以上０．３０以下である。
【００２２】
それぞれの摺動面の摩擦係数は以下のように求めることができる。温度２５℃湿度４５％においてＳＵＳ３０４の１０ｍｍΦのボールが先端に固定されているプローブをそれぞれの摺動面上で１００ｇの荷重Ｎで６００ｍｍ／ｍｉｎの速度でなぞる。そのときの抵抗力Ｆを観測し、そこからＦ＝μＮに基づいて摩擦係数μを得ることができる。
【００２３】
本実施の形態に係る摺動用部材の摩擦係数は、温度２５℃湿度４５％において０．１２以下であり、例えば以下の方法により求めることができる。
【００２４】
すなわち被摺動体を回転体として用意し、そこに摺動用部材を荷重が加わるように押し付けることでトルクを測定する。加わる荷重をロードセルにて同時に測定する。測定されたトルクと軸の直径から摺動用部材の抵抗力を求め、ロードセルによる荷重よりＦ＝μＮの式から摩擦係数μを算出する。
【００２５】
第一の摺動面やあるいは第二の摺動面の形状やその存在は、光学顕微鏡、レーザー顕微鏡、走査型電子顕微鏡（ＳＥＭ）測定を用いて摺動用部材の摺動面を観察することで確認できる。
【００２６】
以上説明したように、本実施の形態に係る摺動用部材は、第二の摺動面が基板上の、第一の摺動面が設けられていない領域に配置されていることにより、基材面を全てＤＬＣで覆わなくてもＤＬＣが基材から剥れない。そして第二の摺動面が有する材料がＤＬＣよりも摩擦係数が高いものであっても、摺動用部材の摩擦係数は０．１２以下と低摩擦性が損なわれない。
【００２７】
さらに第一の摺動面は複数存在し、第一の摺動面同士が離間している領域に第二の摺動面が配置されていると、第二の摺動面の材料がＤＬＣに接して配置されるので、ＤＬＣが基板から剥れることをより抑制することができる。
【００２８】
第一の摺動面と第二の摺動面の比率は、ＤＬＣが基板から剥れなければ適宜決めることができる。例えば摺動面の全体の面積に対し第一の摺動面は２割以上９割以下が好ましい。より好ましくは、第一の摺動面が複数の領域として摺動面全面において均一に分散していることが好ましい。
【００２９】
隣同士の第一の摺動面の離間距離（ピッチ間隔）は、摺動時に摺動用部材が変形してＤＬＣが剥離しないように、被摺動体と摺動用部材との接触面積と摺動用部材の変形量から考慮すればよい。例えばピッチ間隔は１μｍ以上１ｍｍ以下であり、上限は１ｍｍ以下、より好ましくは５００μｍ以下である。ピッチは摺動面の形状が周期的である場合、その周期を意味する。
【００３０】
第一の摺動面のＤＬＣの厚みは、例えば０．１μｍ以上１０μｍ以下である。より好ましくは０．５μｍ以上５μｍ以下である。また、基材のラフネス（凹凸）がＤＬＣの厚みより小さいことが好ましい。
【００３１】
第一の摺動面同士の離間距離は、被摺動体との摺動用部材の接触面に収まることが好ましい。接触面において第一の摺動面も第二の摺動面も収まるからである。
【００３２】
第二の摺動面が有する材料は、いわゆる自己潤滑性を有するといわれる材料である。例えば固体潤滑剤として知られている、ＭｏＳ２、ＷＳ２、ＢＮの少なくともいずれか１つを挙げることができる。また樹脂を挙げることができ、例えばＰＴＦＥ、ＰＯＭ（ポリアセタール）、ＰＥ（ポリエチレン）、ＰＰＳ（ポリフェニレンサルファイド）、の少なくともいずれかを挙げることができる。したがって第二の摺動面が有する材料は、例えばＭｏＳ２、ＷＳ２、ＢＮ、ＰＴＦＥ、ＰＯＭ、ＰＥ、ＰＰＳの少なくともいずれか１つを有する。
【００３３】
第二の摺動面が有する材料は、複数の第一の摺動面同士の間に配置されている状態において、切れ目のない状態で配置されていてもあるいは複数の粒の状態で配置されていてもよいが複数の粒の状態であることが好ましい。複数の粒の状態であることで、ＤＬＣの厚み方向の凹凸に入り込みやすかったり（例えば第二の摺動面の大きさ即ち隣り合う第一の摺動面同士の離間距離の１／１０以下）、摺動用部材全体の変形（膜変動）に追従できると考える。
【００３４】
予期せぬ効果として実施例に挙げて説明するが、本実施の形態に係る摺動用部材は、摺動面全面がＤＬＣである場合の摩擦係数よりも摩擦係数が小さい。これは第二の摺動面がＭｏＳ２、ＷＳ２の少なくともいずれかの場合顕著である。詳細は不明だがこれら材料は層状結晶であり、ＤＬＣ由来のグラファイトと、層状結晶が互いに摺動することでなじみ層が形成されやすいと考えられる。
【００３５】
基材はＤＬＣが直接設けられる部材である。その材質を問わない。知られているＤＬＣ製造プロセスに用いられる材料を挙げるとＳＵＳ、アルミ、銅、ニッケル、タングステン、クロム、チタン、金、銀、白金などの金属を挙げることができる。その他ＰＥＥＫ（ポリエーテルエーテルケトン）などエンジニアリングプラスチックであってもよい。その場合は低温プロセスによってＤＬＣを形成すればよい。
【００３６】
摺動用部材は、ＤＬＣが配置される面に対する裏面側に別の基材を設けてもよい。
【００３７】
ＤＬＣは基板上にプラズマＣＶＤ、イオン化蒸着、アークイオンプレーティング、スパッタリングなどで設けることができる。マスクやエッチングを用いることで任意のパターンや任意の形状の摺動面を得ることができる。
【００３８】
第二の摺動面が有する材料は、塗布法や印刷法で基材上に設けることができる。あるいはローラを用いて第一の摺動面同士の間に埋め込（ローラバニシング）んでもよく、また、第一の摺動面と離間領域に一様に粒状の材料をコートした後に、ＤＬＣの面だしを行ってもよい。またあるいは第二の摺動面を形成した後、隣り合う第二の摺動面同士の間に第一の摺動面を形成してもよい。
【００３９】
第二の摺動面が有する材料を配置するにあたり、材料は粒状のものを用いることができる。その場合、樹脂などに含めて配置してもよく、その場合、常温乾燥型、常温硬化型、加熱硬化型など塗布方法を適用できる。
【００４０】
本実施形態に係る摺動用部材は円柱あるいは円筒形状であるが、これは第一の摺動面と第二の摺動面を有した平板状の、すなわちシート状の摺動部材を基材と共に丸めて得てもよい。
【００４１】
また本実施形態に係る摺動用部材において、ＤＬＣがドット状に配置された構成を挙げて説明したが、ドットは円形でもよいしその他四角形、菱形、多角形などでもよく、あるいはこれらの形状から複数種選ばれていてもよい。
【００４２】
（第二の実施の形態）
本発明の第二の実施の形態に係る摺動用部材は、平板状の基材とそれにともなって平面である摺動面を有する摺動用部材に関する。それ以外は第一の実施の形態と同じである。
【００４３】
図２は本発明の第二の実施の形態に係る摺動用部材を示す模式図である。図中左側は平板状の摺動用部材を示す模式図であり、右側上Ａは第一の摺動面２がストライプ状で、右側下ＢはＡに比べ第一の摺動面２がストライプ状ではなく、四角のドット状である。また第一の摺動面のピッチがそれぞれＬ１、Ｌ２であると図に示した。
【００４４】
図中Ａの場合、摺動方向はストライプ方向に交差する方向である。より好ましくは垂直方向である。図１Ａはこの図２のＡの平板を丸めたもの（変形したもの）で、複数の第一の摺動面が変形方向に分割されており、変形に伴う応力の集中を抑制できＤＬＣの剥れを抑制できる。
【００４５】
（第三の実施の形態）
第三の実施の形態に係る摺動用部材は、被摺動体と相対的に往復、回転することで被摺動体を摺動することを特徴とする。それ以外は第一の実施の形態や第二の実施の形態と同じである。
【００４６】
被摺動体とは材質的には例えばＳＵＳ、ＳＵＪ２、被摺動面がニッケルめっきされている部材を挙げることができる。被摺動体は軸等の棒状あるいは平板状、あるいは球状でもよい。
【００４７】
摺動用部材は被摺動体と摺動面において接した状態で相対移動する。相対移動とは摺動用部材と被摺動体の少なくともいずれか一方が移動することを指す。移動は例えば往復運動であったり回転運動である。回転運動とは、例えば摺動面内において回転する場合でもよく、あるいは摺動用部材と被摺動体の少なくともいずれか一方が棒あるいは筒であって、図１で示すような回転する場合も含まれる。
【００４８】
例えば図１のＡ，Ｂの右側のような筒状の摺動用部材と、その筒内に配置される棒状の被摺動体とによって摺動が行われる場合に本発明が好ましく用いられる。
【００４９】
摺動用部材と被摺動体の少なくともいずれか一方に摺動のための運動（例えば往復や回転の少なくともいずれか一方）をさせる駆動手段を有してもよい。その場合、摺動用部材が駆動手段により駆動してもよい。あるいは摺動用部材と被摺動体と摺動用部材と被摺動体の少なくともいずれか一方を駆動する駆動手段を摺動装置が有してもよい。
【００５０】
摺動装置は例えば電子写真方式の画像形成装置に設けられてもよい。その場合、摺動装置は、紙等の画像を記録する記録媒体を搬送する給紙駆動部に配置されてもよい。給紙駆動部において回転するローラに荷重がかかっても本発明の摺動装置を採用すれば、低摩擦でＤＬＣの剥れが抑制できて記録媒体をスムーズに給紙することができる。
【００５１】
また、定着駆動部に設置されてもよい。荷重が局所的に加わる箇所において、低摩擦で回転させることができるため、省エネかつ静音が期待できる。現像、転写など画像駆動部にも設置されても良い。
【００５２】
上記以外にも摺動により摩擦が発生する箇所であれば使用可能である。これにより摩擦による熱の発生を抑制し、エネルギーロスを削減することが出来る。
【００５３】
本発明はオイル・グリースを使用することなく、オイルレスで使用可能である。そのためオイルの飛散による他の機構への影響を抑制することが出来る。また、オイル漏れ、オイル飛散を抑制する機構を必要としない。さらにオイルを蓄える機構も必要としない。
【００５４】
本件の摺動機構において、オイルレスで使用が可能である。そのためオイルを保持するオイルタンクやオイルを滴下する外部機構を必要としない。またオイルの飛散防止、オイル漏れ防止のためのシールド機構を必要としないことを特徴としている。
【００５５】
本実施形態の摺動機構は、２Ｄまたは３Ｄプリンタのような、搬送機構を備える装置に適用可能である。一例として、図４に電子写真方式を利用した３Ｄプリンタ４の構成を模式的に示す。本実施形態の３Ｄプリンタ４は、以下のようなプロセスを経て３次元造形物を形成するものである。まず、レーザ５の光が中間転写ドラム７に照射され、中間転写ドラム７上に造形物のスライス画像が潜像される。造形材を収容する容器６より転写ドラム７に造形材が供給され、転写ドラム７に造形材のスライス画像が形成される。形成されたスライス画像は、転写ドラム７から搬送ベルト８に転写され、搬送ローラ９、１０の回転によってワーク保持部１２の上方まで搬送される。
【００５６】
加熱圧着手段１１により、造形材のスライス画像は搬送ベルト８を介して中間積層物１３に熱融着され、中間積層物１３が順次積層されていくことにより３次元の造形物が形成されていく。
【００５７】
スライス画像の搬送機構として、搬送ローラ（９、１０）および搬送ベルト８を有しており、搬送ローラ（９、１０）の軸受部に本発明の摺動機構を用いることができる。
【００５８】
また、本実施形態の搬送機構は、摺動機構の軸の回転を利用して物品を搬送するものに適用可能であり、中間転写ドラム７の軸受部、その他のローラ部材の軸受部、また２Ｄのプリンタ等の紙媒体などの物品を搬送する搬送装置にも適用可能である。
【実施例】
【００５９】
＜摺動部摩擦評価＞
本件の摩擦係数は、弊社で設計した摩擦測定装置を使用して測定した。回転体としてＳＵＳ３０３の軸形状をモーターにより一定の回転数で回転を与える。そこに本件で試作した固体潤滑膜が成膜されている部材をある特定の荷重が加わるように軸に押し付けることでトルクを測定する。荷重がかかっているために接触部は線状ではなく面状である。加わる荷重をロードセルにて同時に測定する。測定されたトルクと軸の直径、回転数、荷重から摩擦係数を算出する。
【００６０】
本件では以下の測定条件で行った。
軸材：ＳＵＳ３０３
軸回転速度：１００ｒｐｍ
軸直径：１４ｍｍ
荷重：２０Ｎ
雰囲気：大気雰囲気
温度：室温
摺動部と軸の接触長さ：５ｍｍ
【００６１】
（実施例１）
平板のＳＵＳ４４０基材にＤＬＣをセグメント状に形成した。セグメントが２００μｍ角であり、隙間が５０μｍとなるマスクを用い、ＣＶＤ法を用いてＤＬＣを膜厚１μｍで成膜した。その後、隙間に平均粒径０．２μｍのＷＳ２（タンミックＢ：日本潤滑剤株式会社製）を塗布し、全面を加圧することでＷＳ２を隙間に保持させた。ＤＬＣ上のＷＳ２は、スキージを用いて除去した。レーザー顕微鏡により複数の面（ＤＬＣ）と複数の面の間にＷＳ２が配置されていることを確認した。
【００６２】
（比較例１）
ＳＵＳ４４０基材にＤＬＣを全面に成膜した。それ以外は実施例１と同じである。
【００６３】
（比較例２）
実施例１と同様にＳＵＳ４４０基材にＤＬＣをセグメント状に形成した。セグメントの形状は２００μｍ角であり、離間間隔を５０μｍとし離間領域には何も形成しなかった。
【００６４】
（比較例３）
ＳＵＳ４４０基材にＷＳ２をのみを設けた。ＷＳ２を保持するため、ＳＵＳ４４０の表面を荒らした基材を用い、ＷＳ２を基材に加圧した。
【００６５】
実施例１、比較例１〜３の摺動部摩擦評価結果を図３に示す。図３は摺動時間に対し、摩擦係数の変化をプロットしたグラフである。比較例１と比較例２では摩擦係数はほぼ同程度を示しており、ＤＬＣをパターン形成することで摩擦係数は変化しないことがわかる。
【００６６】
比較例１は３０００秒から４０００秒の間で摩擦係数が一気に上昇した。これは膜剥れが生じたためである。
【００６７】
比較例２は摩擦係数が上昇する（１０００秒と２０００秒の途中）までの時間が短くなっている。これは膜が摩耗したためである。
【００６８】
本件の実施例１は比較例１や２より摩擦係数が３割減っており、かつ比較例１や２よりも長い時間摺動させることができることがわかる。
【００６９】
また、比較例３はもともと摩擦係数が高く、１０００秒に至る前に摩耗した。
【００７０】
驚くべきことに実施例１はＤＬＣよりも摩擦係数の高い部材を摺動面に有しているにもかかわらず、摺動面がＤＬＣのみの比較例１よりも摩擦係数が下がっている。
【００７１】
以上実施形態と実施例を挙げて説明したように、本発明に係る摺動用部材は、第一の摺動面がＤＬＣを有し、第二の摺動面がＤＬＣよりも温度２５℃湿度４５％において摩擦係数が高い材料を有しているが、基材からＤＬＣが剥れることを抑制できた。また、本発明の摺動用部材は、オイルやグリースを用いることなく、すなわちオイルレス摺動用部材として使用することができる。
【００７２】
また詳細は不明だが、２５℃において湿度が４５％よりも更に低湿度である場合、この第二の摺動面が有する材料が今度はＤＬＣの摩擦係数よりも小さくなることがあり得る。摺動時間が長くなることで、摺動面の湿度が下がり、ＤＬＣは湿度が下がると摩擦係数が上がるものの、本発明ではそれを補うように第二の摺動面が有する部材が摩擦係数を下げ、結果良好な低摩擦の摺動用部材を提供できているのかもしれない。
【符号の説明】
【００７３】
１  基材
２  第一の摺動面
３  第二の摺動面
４  ３Ｄプリンタ
５  レーザ
６  容器
７  中間転写ドラム
８  搬送ベルト８
９、１０  搬送ローラ
１１  加熱圧着手段
１２  ワーク保持部
１３  中間積層物
【図１】
2016164307.tif 000003
【図２】
2016164307.tif 000004
【図３】
2016164307.tif 000005
【図４】
2016164307.tif 000006